ИСПОЛЬЗОВАНИЕ ПОЛИОЛЕФИНОВЫХ ГЕРМЕТИЗИРУЮЩИХ ПЛЕНОК С ПОКРЫТИЕМ ИЗ НЕРЕАКТИВНОГО ТЕРМОПЛАВКОГО БЕЗРАСТВОРНОГО КЛЕЯ ДЛЯ ГЕРМЕТИЗАЦИИ

1. Способ для герметизации подземной или наземной конструкции, включающий этапы:
а) покрытие гибкой полиолефиновой герметизирующей пленки (1) нереактивным термоплавким безрастворным клеевым составом (2) для образования полиолефиновой герметизирующей пленки с покрытием термоплавким безрастворным клеем (3), которая является неклейкой при температуре 25°C;
б) укладка полиолефиновой герметизирующей пленки с покрытием термоплавким безрастворным клеевым составом (3) на поверхность (4) наземной или подземной конструкции (5);
в) подача тепла для частичного плавления нереактивного термоплавкого безрастворного клеевого состава (2);
г) охлаждение нереактивного термоплавкого безрастворного клеевого состава (2) для формирования клеевого соединения между гибкой полиолефиновой герметизирующей пленкой (1) и поверхностью конструкции (5),
отличающийся тем, что нереактивный термоплавкий безрастворный клеевой состав не содержит эпоксидной смолы.
2. Способ по п.1, отличающийся тем, что нереактивный термоплавкий безрастворный клеевой состав - это термопластичный поли-α-олефин в твердой фазе при температуре 25°C, предпочтительно, атактический поли-α-олефин (АРАО), в частности, в количестве более, чем 50% по весу, предпочтительно более, чем 60%, по отношению к нереактивному термоплавкому безрастворному клеевому составу.
3. Способ по п.1, отличающийся тем, что нереактивный термоплавкий безрастворный клеевой состав содержит сополимерную твердую фазу 25°C, которая получается за счет радикальной полимеризации, по крайней мере, 2 мономеров, по крайней мере, с одной, предпочтительно с одной, ненасыщенной двойной связью C=C, предпочтительно, сополимера этилена и винилацетата, в частности, в количестве, большем, чем 50% по весу, предпочтительно, более, чем 60%, по отношению к количеству нереактивного термоплавкого безрастворного клеевого состава.
4. Способ по любому из пп.1-3, отличающийся тем, что нереактивный термоплавкий безрастворный клеевой состав имеет температуру плавления от 80 до 200°C, в частности от 130 до 180°C.
2
2
5. Способ по любому из пп.1-3, отличающийся тем, что нереактивный термоплавкий безрастворный клеевой состав (2) на этапе а) наносится в количестве от 50 до 300 г/м, в частности от 100 до 200 г/м.
6. Способ по любому из пп.1-3, отличающийся тем, что поверхность (4) подземной или наземной конструкции (5) представляет собой поверхность, покрытую термоплавким безрастворным клеем (4'), что достигается с помощью дополнительного этапа a')
a') нанесение нереактивного термоплавкого безрастворного клеевого состава (2) на поверхность (4) подземной или наземной конструкции (5) при условии, что этап а') имеет место до этапа б).
7. Способ по любому из пп.1-3, отличающийся тем, что подача тепла на этапе в) происходит на этапе в) во время нанесения полиолефиновой герметизирующей пленки с покрытием термоплавким безрастворным клеем (3) на этапе б), в частности, в зазор (6), образованный во время нанесения между полиолефиновой герметизирующей пленкой с покрытием термоплавким безрастворным клеем (3) и поверхностью (4) конструкции (5).
8. Способ по любому из пп.1-3, отличающийся тем, что подача тепла на этапе в) происходит на стороне полиолефиновой герметизирующей пленки (1), противоположной относительно термоплавкого безрастворного клеевого состава (2), и передается на термоплавкий безрастворный клеевой состав (2) через полиолефиновую герметизирующую пленку (1).
9. Способ по любому из пп.1-3, отличающийся тем, что подача тепла на этапе в) происходит таким образом, что температура термоплавкого безрастворного клеевого состава не превышает температуру минимума, составляющую 30°C, предпочтительно, по крайней мере, 40°C, ниже температуры плавления термоплавкого безрастворного клеевого состава (2).
10. Способ по любому из пп.1-3, отличающийся тем, что гибкая полиолефиновая герметизирующая пленка (1) армирована сетью или тканью.
11. Применение гибкой полиолефиновой герметизирующей пленки с покрытием нереактивным термоплавким безрастворным клеем 3, которая не является клейкой при температуре 25°C, для герметизации подземной или наземной конструкции.
12. Композиционный материал (8), который содержит:
i) слой полиолефиновой герметизирующей пленки (1),
ii) слой термоплавкого безрастворного клея (2),
iii) подземную или наземную конструкцию (5),
при условии, что слой термоплавкого безрастворного клея (2), в этом случае, располагается между слоем полиолефиновой герметизирующей пленки (1) и подземной или наземной конструкцией (5).
13. Композиционный материал (8) в соответствии с п. 12, отличающийся тем, что подземной или наземной конструкцией (5) является крыша.